(57)【要約】全葉、葉柄、スクラップ、葉片、細刻みタバコ及びバーリー葉及び葉片を含む熱気乾燥硬化されたタバコを酢酸ナトリウム、水酸化ナトリウム、水酸化カリウム又はそれらの混合物を含む溶液で抽出することによって窒素含有量の少ない再生タバコを製造する方法。タバコ材料を脱窒素処理すること加えて、本発明の抽出方法は、熱気乾燥硬化されたタバコ葉と類似の特性を有する再生タバコを製する。【特許請求の範囲】
【請求項１】
窒素系化合物の量が少ないタバコ材料の製造方法であって、（ａ）タバコ材料を供給する工程と、
（ｂ）水性タバコ抽出物とタバコ繊維部分を得るために第１の水性溶媒と前記タバコ材料を接触させる工程と、
（ｃ）前記タバコ繊維部分から前記水性タバコ抽出物を分離する工程と、
（ｄ）酢酸ナトリウム、水酸化ナトリウム、水酸化カリウムからなる群から選択される１つ以上の化合物を約０．１０パーセント乃至１０パーセント（ｗ／ｖ）の濃度で含む溶液と前記繊維部分を常圧で且つ約５０℃乃至１５０℃の温度で接触させる工程と、
（ｅ）前記繊維部分から前記溶液を分離する工程とからなる方法。
【請求項２】
さらに（ｆ）前記繊維部分と第２の水性溶媒を接触させる工程を含むことを特徴とする請求項１記載の方法。
【請求項３】
前記タバコ材料が前記第１の水性溶媒と約６０℃乃至８０℃の温度で約０．５乃至１時間、接触することを特徴とする請求項１又は２記載の方法。
【請求項４】
前記繊維部分を前記溶液と約０．２５乃至２４時間、接触させることを特徴とする請求項１、２又は３記載の方法。
【請求項５】
前記溶液のｐＨが約３．５乃至１４．０であることを特徴とする請求項１、２、３又は４記載の方法。
【請求項６】
前記タバコ繊維部分が前記水性タバコ抽出物から遠心分離によって分離されることを特徴とする請求項１乃至５いずれか１項記載の方法。
【請求項７】
前記タバコ繊維部分が前記溶液から遠心分離によって分離されることを特徴とする請求項１乃至５いずれか１項記載の方法。
【請求項８】
請求項１乃至７いずれか１項に記載の方法によって処理されたタバコ材料を含む再生タバコシート。
【請求項９】
約０．７５パーセント乃至１．０パーセント（ｗ／ｖ）の酢酸ナトリウムを含む前記溶液と前記繊維部分を接触させることを特徴とする請求項１乃至７いずれか１項記載の方法。
【請求項１０】
前記タバコ繊維を約０．７５パーセント乃至１．０パーセント（ｗ／ｖ）の酢酸ナトリウムを含む前記溶液と約６０℃乃至約７０℃の温度で約１２乃至２４時間、接触させることを特徴とする請求項９記載の方法。
【請求項１１】
前記溶液のｐＨが３．８乃至５．０であることを特徴とする請求項１０記載の方法。
【請求項１２】
前記タバコ繊維部分を約０．５パーセント乃至１．０パーセント（ｗ／ｖ）の水酸化ナトリウムを含む前記溶液と接触させることを特徴とする請求項１乃至７又は９乃至１１いずれか１項記載の方法。
【請求項１３】
前記タバコ繊維部分を約０．５パーセント乃至１．０パーセント（ｗ／ｖ）の水酸化ナトリウムを含む前記溶液と約８５℃乃至９０℃の温度で約３乃至４時間、接触させることを特徴とする請求項１２記載の方法。
【請求項１４】
請求項１３記載の方法で処理されたタバコ材料を含む再生タバコシート。
【請求項１５】
前記タバコ繊維部分を約０．５パーセント乃至１．０パーセント（ｗ／ｖ）の水酸化カリウムを含む前記溶液と接触させることを特徴とする請求項１乃至７又は９乃至１３いずれか１項記載の方法。
【請求項１６】
前記タバコ繊維部分を約０．５パーセント乃至１．０パーセント（ｗ／ｖ）の水酸化カリウムを含む前記溶液と約８０℃乃至約９０℃の温度で約３乃至４時間接触させることを特徴とする請求項１５記載の方法。
【請求項１７】
請求項１６記載の方法で処理されたタバコ材料を含む再生タバコシート。
【請求項１８】
前記タバコ材料が、熱気乾燥硬化されたタバコを含むことを特徴とする請求項１乃至７又は９乃至１３又は１５乃至１６いずれか１項記載の方法。
【請求項１９】
前記タバコ材料が、バーリータバコを含むことを特徴とする請求項１乃至７又は９乃至１３又は１５乃至１７いずれか１項記載の方法。
【請求項２０】
約０．７５パーセント乃至１．０パーセント（ｗ／ｖ）の酢酸ナトリウムを含む前記溶液と前記繊維部分を接触させることを特徴とする請求項１９記載の方法。
【請求項２１】
前記タバコ繊維を約０．７５パーセント乃至１．０パーセント（ｗ／ｖ）の酢酸ナトリウムを含む前記溶液と約５０℃乃至約９０℃の温度で約０．５乃至０．７５時間、接触させることを特徴とする請求項２０記載の方法。
【請求項２２】
前記溶液のｐＨが３．５乃至１１．０であることを特徴とする請求項２１記載の方法。
【請求項２３】
約０．２５パーセント乃至０．７５パーセント（ｗ／ｖ）の水酸化ナトリウムを含む前記溶液と前記繊維部分を接触させることを特徴とする請求項１９記載の方法。
【請求項２４】
約０．２５パーセント乃至０．７５パーセント（ｗ／ｖ）の水酸化ナトリウムを含む前記溶液と前記繊維部分を約８５℃乃至９０℃の温度で約０．５乃至３．０時間、接触させることを特徴とする請求項２３記載の方法。
【請求項２５】
請求項２４記載の方法で処理されたタバコ材料を含む再生タバコシート。
【請求項２６】
約０．２５パーセント乃至０．７５パーセント（ｗ／ｖ）の水酸化カリウムを含む前記溶液と前記繊維部分を接触させることを特徴とする請求項１９記載の方法。
【請求項２７】
約０．２５パーセント乃至０．７５パーセント（ｗ／ｖ）の水酸化カリウムを含む前記溶液と前記繊維部分を約８５℃乃至９０℃の温度で約０．５乃至３．０時間、接触させることを特徴とする請求項２６記載の方法。
【請求項２８】
請求項２７記載の方法で処理されたタバコ材料を含む再生タバコシート。
【請求項２９】
前記溶液が前記群から選択される少なくとも２つの化合物を含むことを特徴とする請求項１乃至７、９乃至１３、１５乃至１６、１８乃至２４又は２６乃至２７いずれか１項記載の方法。
【請求項３０】
前記溶液が水酸化ナトリウム又は水酸化カリウムのいずれかを含むことを特徴とする請求項１乃至７、９乃至１３、１５乃至１６、１８乃至２４又は２６乃至２７いずれか１項記載の方法。
【請求項３１】
請求項２９又は３０記載の方法で処理されたタバコ材料を含む再生タバコシート。
【請求項３２】
図１を参照して説明される方法で実質的に処理されたタバコ材料を含む再生タバコシート。
【請求項３３】
実施例１乃至７のいずれかを参照して説明された窒素系化合物の量の少ないタバコ材料を製する方法。
【請求項３４】
窒素系化合物の量が少ないタバコ材料の製造方法であって、
（ａ）タバコ材料を供給する工程と、
（ｂ）水性タバコ抽出物とタバコ繊維部分を得るために第１の水性溶媒と前記タバコ材料を接触させる工程と、
（ｃ）前記タバコ繊維部分から前記水性タバコ抽出物を分離する工程と、
（ｄ）酢酸ナトリウム、水酸化ナトリウム、水酸化カリウムからなる群から選択される２つ以上の化合物を約０．１０パーセント乃至１０パーセント（ｗ／ｖ）の濃度で含む溶液と前記繊維部分を約５０℃乃至１５０℃の温度で接触させる工程と、
（ｅ）前記繊維部分から前記溶液を分離する工程とからなる方法。
【請求項３５】
窒素系化合物の量が少ないタバコ材料の製造方法であって、
（ａ）タバコ材料を供給する工程と、
（ｂ）水性タバコ抽出物とタバコ繊維部分を得るために第１の水性溶媒と前記タバコ材料を接触させる工程と、
（ｃ）前記タバコ繊維部分から前記水性タバコ抽出物を分離する工程と、
（ｄ）酢酸ナトリウムと水酸化ナトリウム及び水酸化カリウムからなる群から選択される１つ以上の化合物を約０．１０パーセント乃至１０パーセント（ｗ／ｖ）の濃度で含む溶液と前記繊維部分を約５０℃乃至１５０℃の温度で接触させる工程と、
（ｅ）前記繊維部分から前記溶液を分離する工程とからなる方法。
【発明の詳細な説明】
【０００１】
本発明は、タバコ及び再生タバコからなる喫煙材料及びその製造方法に関する。詳述すると本発明は、窒素含有量の少ないタバコ材料を供し、また葉のような特性を有する再生タバコ紙を供する材料及びその製造方法に関する。
【０００２】
タバコ材料は、その煙品質に悪影響を与える種々の窒素系化合物を含む。その窒素系化合物としては、タンパク質、アミノ酸及びニコチン、ノルニコチン、アナバシン及びアナタビンなどの特定のアルカロイドが挙げられる。タバコの煙品質は、多環式及び芳香族アミン、タバコ特有のニトロサミン（ｔｏｂａｃｃｏ ｓｐｅｃｉｆｉｃ ｎｉｔｒｏｓａｍｉｎｅｓ， ＴＳＮＡ）及びこれら窒素系化合物の熱分解又は転換によって形成される他の化合物によって特に悪影響を受ける。タバコ処理は、タバコの喫煙性を改善するためにタバコの窒素含有量を減らすための工程を含む場合がある。しかしながら、窒素系化合物、特にタンパク質は、硬化された（ｃｕｒｅｄ）タバコ葉片、葉柄、繊維細胞壁から抽出するのが困難である。
【０００３】
不溶性タンパク質は、硬化したタバコの総タンパク質量の９０パーセント以上を占める。これら不溶性タンパク質は、球形構造であり、繊維又はセルロース細胞壁の類脂質有機細胞膜に結合している。これらの不溶性タンパク質の可溶化及び抽出は、中程度の蒸解（ｄｉｇｅｓｔｉｏｎ）条件（即ち、１００℃未満、６５乃至７０ｐｓｉｇ（４．４８１乃至４．８２６バール））で且つ紙巻タバコの製造に適したサイズに切断されたタバコで水又は溶媒を用いた場合、困難であるということが証明されている。これは繊維細胞の構造が、密集し且つ硬いことに殆ど原因している。溶媒が硬い細胞壁構造を進入（ｐｅｎｅｔｒａｔｉｏｎ）することは、熱及び／又は機械的サンプル処理後のみ可能であることが証明されている。しかしながら、このようなサンプル処理は、溶媒和化された粒状材料を上手く回収できないということが判明している。さらに植物タンパク質は、それぞれ適合性及び可溶性パターンが異なるので、細胞壁の侵入は必ずしもタンパク質の溶解にはつながらない。具体的には、植物タンパク質は、アルブミン類、グロブリン類、プロラミン類（グリアジンとしても知られている）及びグルテリン類と、主に４つの類に分けられる。アルブミン類は水に可溶であり、グロブリン類は希釈された塩溶液に可溶である。プロラミン類は、希釈された酸又はアルカリ溶液に可溶であり、グルテリン類はアルコール溶液に可溶である。いくつかのタンパク質は、しかしながら、これら４つの分類の内の２つの類にまたがって分類されるものもあり、よって正確に好適な希釈剤を選択するのが困難である。
【０００４】
タバコ材料中の窒素含有量を減らすために現在利用されている方法の多くは、タバコ中のタンパク質及び他の窒素含有化合物を分解する酵素化合物及び微生物剤（ｍｉｃｒｏｂｉａｌ ａｇｅｎｔ）を採用している。しかしながら、このような酵素化合物及び微生物剤を使用する場合に不都合が生じる。特に酵素は、高価であり、ｐＨが変化しやすく且つタンパク質をアミノ酸に分解してしまい、このアミノ酸はタバコ材料と共に残りやすい。また酵素化合物は、処理後タバコ材料に残渣を残してしまうと考えられている。さらにタバコ処理に使用される微生物剤は、不必要な副産物を発生させる望ましくない反応を起こさせる傾向がある。
【０００５】
従って、残渣又は望ましくない副産物を残さずにタバコ材料の窒素含有量を減少させる方法が必要とされている。この方法は、タンパク質及び他の窒素系化合物の効果的な可溶化だけでなく、粒状物の回収を良好に行えるものでなければならない。
【０００６】
本発明は、窒素含有量の少ない再生タバコ材料を供する方法に関する。熱気乾燥（ｆｌｕｅ ｃｕｒｅｄ）硬化されたタバコ及びバーリー全葉（ｗｈｏｌｅ ｌｅａｆ）、葉柄、細刻みタバコ（ｆｉｎｅｓ）、葉片又は小片（ｓｃｒａｐｓ）及び／又はバーリー葉柄などのタバコ材料は、水性溶媒と接触させられる。得られた液体抽出物は、タバコ繊維部分から分離される。その後、タバコ繊維部分は、酢酸ナトリウム及び／又は水酸化ナトリウム及び／又は水酸化カリウムを含む溶液と接触させられる。この混合物からの溶液は、タバコ繊維部分から分離される。そのタバコ繊維部分は、洗浄、精製及び再生タバコシートに加工される。水性溶媒抽出物からの液体抽出物は、濃縮され、得られたシート材に添加される。これらのシート材は、紙巻タバコなどの喫煙品に使用することができる。タバコ材料中の窒素系化合物を減少させることによって喫煙性が向上し該タバコ材料を含む喫煙品から放出される窒素含有熱分解物を減少させる。
【０００７】
本発明の目的は、窒素系化合物量の少ない再生タバコ材料を提供することである。
【０００８】
本発明の別の目的は、窒素系化合物量の少ない再生タバコ材料の製造方法を提供することである。
【０００９】
本発明のさらなる目的は、硬化されたタバコ葉のような質感を有する再生タバコ材料を提供することである。
【００１０】
本発明の窒素系化合物量の少ないタバコ材料の製造方法は、（ａ）タバコ材料を供給する工程と、（ｂ）そのタバコ材料を第１の水性溶液と接触させ、水性タバコ抽出物とタバコ繊維部分を供する工程と、（ｃ）タバコ繊維部分から水性タバコ抽出物を分離する工程と、（ｄ）酢酸ナトリウム、水酸化ナトリウム及び水酸化カリウムからなる群から選択される１つ以上の化合物を約０．１パーセント乃至１０パーセント（Ｗ／Ｖ）の濃度で含む溶液とタバコ繊維部分を５０℃乃至１５０℃の温度で接触させる工程と（ｅ）その溶液をタバコ繊維部分から分離する工程とからなる。
【００１１】
上記接触に要する時間は、約０．２５時間乃至２４時間であると有利である。上記溶液は、好ましくは約０．７５パーセント乃至１．０パーセント（Ｗ／Ｖ）の酢酸ナトリウム及び／又は０．５パーセント乃至１．０パーセント（Ｗ／Ｖ）の水酸化ナトリウム及び／又は０．５パーセント乃至１．０パーセント（Ｗ／Ｖ）の水酸化カリウムを含む。
【００１２】
上記溶液が酢酸ナトリウムである又は含む場合、上記接触時間と温度は約１２乃至２４時間で６０℃乃至７０℃の範囲内であると有利であり、上記溶液が水酸化ナトリウムである又は含む場合、上記接触時間と温度は約３乃至４時間で８５℃乃至９０℃の範囲内であると有利であり、上記溶液が水酸化カリウムである又は含む場合、上記接触時間と温度は約３乃至４時間で８０℃乃至９０℃の範囲内であると有利である。
【００１３】
タバコ材料がバーリータバコを含む場合、酢酸ナトリウム溶液は０．７５パーセント乃至１．０パーセント（Ｗ／Ｖ）の酢酸ナトリウムを含み、接触時間及び温度は、約０．５乃至０．７５時間で５０℃乃至９０℃であり、及び／又は水酸化ナトリウム又はカリウム溶液は、０．２５パーセント乃至０．７５パーセント（Ｗ／Ｖ）の水酸化ナトリウム又はカリウムを含み、接触時間及び温度は０．５時間乃至３時間で８５℃乃至９０℃であることが好ましい。
【００１４】
さらに本発明は、上記方法によって処理されたタバコ材料から形成された再生タバコシートを提供する。本発明、特に溶液が酢酸ナトリウムを含まず、水酸化ナトリウム又は水酸化カリウムを含む方法で処理されたタバコ材料から形成される再生タバコシートは、従来又は他の方法によって形成された再生タバコが示す物理的特性より優れた物理的特性を示す。またさらに処理されたタバコ材料から形成された再生タバコシートは、従って、硬化されたタバコ葉と同等の質感及び密度を有する。このタバコシートは、切断された場合、従来の方法で形成された再生タバコシートより崩れにくく、硬化されたタバコ葉又は従来の再生タバコシートより強度に優れている。
【００１５】
本発明を容易に理解し且つ容易に実施できるように添付の図面を参照し、以下に詳述する。
【００１６】
窒素を減少させる本発明の工程を実施する好ましい態様では、熱気乾燥硬化されたタバコ及びバーリー葉柄、小片（ｓｃｒａｐｓ）、細刻みタバコ（ｆｉｎｅｓ）及び葉片状のタバコ材料１０を水などの第１の水性溶媒と約６０℃乃至８０℃の温度で約０．５時間乃至１時間、接触させる。タバコと水の接触１２は、タンク又はそれに類似する混合容器中で行われ、その中で水とタバコは加熱され、攪拌される。風味化合物を含む得られた水性タバコ抽出物１５を好ましくは遠心分離１４によってタバコ繊維部分から分離する。タバコ／水スラリーを混合容器から遠心分離機内へ汲み入れ、その中で遠心分離によって分離させる。水性タバコ抽出物１５は、タバコ繊維部分１６から一度分離されると、繊維に再度、添加するために保存される。１つの態様において、水性タバコ抽出物１５は、容器中でベントナイトなどの固相吸収材１７と接触させることによってタンパク質が取り除かれ、遠心分離機１９又は公知の類似の分離方法によって分離される。風味化合物を含む窒素が減少した水性タバコ抽出物は、真空蒸発によって濃縮２３され、再生タバコ紙３１に添加される。
【００１７】
水性タバコ抽出物１５から分離されたタバコ繊維部分１６の窒素含有量は、タバコ繊維部分１６を酢酸ナトリウム１８などの緩塩（ｍｉｌｄ ｓａｌｔ）及び／又は水酸化ナトリウム２０、２２及び／又は水酸化カリウム２１、２２などのアルカリを含む溶液と接触させることによって減少させられる。タバコ繊維部分１６は、タンク又は類似の混合容器内に入れられる。ある態様では、約０．２５パーセント乃至１０パーセント（Ｗ／Ｖ）の濃度の酢酸（ＮａＯＡｃ）１８を含む溶液をその容器内に入れ、洗浄されたタバコ繊維部分と約５０℃乃至１５０℃の温度で約０．２５時間乃至２４時間、接触させてもよい。この溶液は、約０．７５パーセント乃至１．０パーセント（Ｗ／Ｖ）の酢酸ナトリウムを含み、３．８乃至５．０のｐＨで約６０℃乃至７０℃の温度で約１２乃至２４時間タバコ繊維部分と接触させるのが好ましい。その後、溶液は当業者によく知られている手段２４、好ましくは繊維が遠心分離によって溶液から分離される遠心分離機にスラリーを汲み入れることによって溶液をタバコ繊維部分から分離する。タバコ繊維部分は、符号２６にて示すように水などの第２の水性溶媒で洗浄され、さらに精製２８される。タバコ繊維部分は、それからシート３０に加工され、それに窒素が減少した水性タバコ抽出物３１が添加される。
【００１８】
非バーリ材料に使用した上述の酢酸ナトリウム溶液の代わりにバーリ材料を本発明の方法に従って酢酸ナトリウムを含む溶液で処理する場合、繊維性バーリー材料を約０．７５パーセント乃至１．０パーセント（Ｗ／Ｖ）の酢酸ナトリウムを含む約３．５乃至１１．０のｐＨの溶液と約５０℃乃至９０℃の温度で約０．５時間乃至０．７５時間、接触させるのが好ましい。初期洗浄からの液体抽出物は、バーリー葉柄がこの方法で処理された場合、加工されたシートには通常、添加されない。
【００１９】
本発明の窒素を減少させる方法の２つの態様は、上述したように初期水抽出工程を含む。しかしながら、これら２つの態様において、水酸化ナトリウムを酢酸ナトリウム２２に加えてもよく又は酢酸ナトリウム２０を水酸化ナトリウムに代えてもよい。より具体的には、上述の溶液の代わりに、タバコ繊維部分を約０．１パーセント乃至１０パーセントの水酸化ナトリウム（ＮａＯＨ）と酢酸ナトリウム及び／又は水酸化カリウム２２との組み合わせ又は約０．１パーセント乃至１０パーセントの水酸化ナトリウムのみからなる溶液で抽出してもよい。溶液が酢酸ナトリウム又は水酸化カリウムのいずれかを含まず、水酸化ナトリウムを含む場合、タバコ繊維部分は、約５０℃乃至１５０℃の範囲の温度で約３．０時間乃至７．０時間、該溶液と接触させる。好ましくは、タバコ繊維部分は、約８５℃乃至９０℃の範囲の温度で、約３乃至４時間、約０．５パーセント乃至１．０パーセント（Ｗ／Ｖ）の水酸化ナトリウムを含む溶液と接触させる。該溶液は、その後、遠心分離などの符号２４で示した公知の方法でタバコ繊維部分から分離される。窒素が減少したタバコ繊維部分は、水２６などの第２の水性溶媒と接触し、精製２８され、シート３０に形成され、このシートに初期洗浄からの風味化合物を含む液体抽出物が、例えば紙巻タバコなどの喫煙品３２に使用するために符号３１で示すように添加される。
【００２０】
さらに水酸化カリウム（ＫＯＨ）をタバコ繊維部分と接触する溶液に加えてもよい。符号２１で示すように、タバコ繊維部分を水酸化カリウムを含む溶液と接触させてもよく又は符号２２で示すように溶液は酢酸ナトリウム及び／又は水酸化ナトリウムと共に水酸化カリウムを含む。符号２１及び２２で示す溶液のいずれか１方は、約０．１０パーセント乃至１０パーセント（Ｗ／Ｖ）の水酸化カリウムを含む。酢酸ナトリウム及び水酸化ナトリウムを含まず水酸化カリウムを含む溶液２１は、約５０℃乃至１５０℃の温度で約３乃至７時間、タバコ繊維部分と接触させられる。好ましくはタバコ繊維部分は、水酸化カリウムを含む溶液と８０℃乃至９０℃の温度で約３乃至４時間、接触させる。水酸化カリウム、酢酸ナトリウム及び／又は水酸化ナトリウムを含む溶液は、約５０℃乃至１５０℃の温度で約０．２５乃至２４時間、タバコ繊維部分と接触する。
【００２１】
水酸化ナトリウム又は水酸化カリウムで処理されるタバコ材料がバーリー葉柄である場合、その繊維部分は約０．２５乃至０．７５パーセント（Ｗ／Ｖ）の水酸化ナトリウム又は水酸化カリウムを含む溶液と約８５℃乃至９０℃の温度で約０．５時間乃至３時間、接触する。第１の水性溶媒で初期洗浄においてタバコ繊維部分から分離された液体抽出物は、タバコ材料がバーリー葉柄である場合、再生タバコ紙には添加されない。
【００２２】
上述の工程、特に酢酸ナトリウムを含まず水酸化ナトリウム又は水酸化カリウム２２を溶液が含む態様で形成された再生タバコ紙は、独特の物理的特性を呈する。これら独特の特性は、熱気乾燥処理タバコ（ｆｌｕｅ−ｃｕｒｅｄ）及びバーリータバコから形成された再生タバコ紙によって示される。特に水酸化ナトリウム２０又は水酸化カリウム２２で処理されたタバコ材料から形成されたタバコシートは、従来の方法で形成された再生タバコ紙より強度に優れている。またこのタバコシートが呈する質感及び密度は、熱気乾燥処理タバコ葉のものと同等である。この再生タバコ紙は、切断されても従来の方法によって形成された紙のように容易に崩壊しない。従って、紙巻タバコなどの喫煙製品を製する工程においてタバコ紙の無駄が少なくなる。上述の方法によって形成された再生タバコ紙は、従来の再生タバコ紙と較べて紙巻タバコ製造において種々の利点がある。
【００２３】
窒素が減少した水性タバコ抽出物を添加する前に、本発明の方法の好ましい態様によって処理されたタバコから形成されたシートは、表１に示すように従来の方法で製せられたシートと比較した場合、ケルダール（Ｋｊｅｌｄａｈｌ）窒素が２８パーセント乃至９３パーセント（乾燥重量基準）そしてタンパク質窒素が１９パーセント乃至８１パーセントの減少を示す。窒素が減少した液体抽出物を添加した後は、その再生タバコシートは、表１に示すようにケルダール（Ｋｊｅｌｄａｈｌ）窒素が２３パーセント乃至４０パーセント（乾燥重量基準）そしてタンパク質窒素が２２パーセント乃至５６パーセント、最終的に減少する。
【００２４】
【表１】
2004502440.tif 000002
１熱気乾燥処理タバコ葉／バーリースクラップ、葉柄、細刻みタバコ（ｆｉｎｅｓ）、葉片及びウッドパルプを含む処方
２ウッドパルプを含む粉砕物が６０乃至８０℃の温度で０．５時間水で抽出された後、集められた固体分
３ｂｃｌ＝検量リミット以下（ｃａｌｉｂｒａｔｉｏｎ ｌｉｍｉｔｓ）
【００２５】
実施例
本発明をより明確に理解できるように以下の以下の実施例に基づいて本発明をより具体的に説明するが、これら実施例は本発明を限定するものではない。
【００２６】
実施例１
熱気乾燥処理タバコ葉とバーリータバコスクラップ、葉柄、葉片及び細刻みタバコ（ｆｉｎｅｓ）を含む窒素含有量２．２５パーセントのタバコ材料混合物６．８ｋｇを公知の方法で６０℃の温度で３０分間、水で抽出した。遠心分離後、液体抽出物をさらに珪藻土で処理し、窒素系化合物を除去し、真空蒸発によって濃縮した。得られた洗浄された繊維を次の様な方法で抽出し、窒素系化合物を除去した。この洗浄された繊維の８０ｇずつをｐＨ３．８、５．０、８．３又は１１．０で１．０パーセント（ｗ／ｖ）の酢酸ナトリウムを４００ｍｌ含む容器にそれぞれ入れ、表１に示す実施例１ａ、１ｂ、１ｃ、１ｄとした。タバコ材料を含む酢酸ナトリウム溶液を攪拌しながら、１２から２４時間、６０℃に加熱した。この加熱及び攪拌後、液体を遠心分離によって繊維部分から分離した。固体分を水ですすいだ。最終的な繊維残渣を３５℃で２４時間、乾燥させた。得られたサンプルのケルダール窒素の量を調べた。ケルダール窒素の量は１．０６パーセント乃至０．１パーセントであり、表１に示す対照１のタバコ材料の初期ケルダール窒素量の５３．０パーセント乃至９５．５パーセント（乾式重量基準）減少していた。繊維材料を精製し、フォーディナー（Ｆｏｕｒｄｉｎｅｒ）型ワイヤー製紙機で紙状のシートに形成した。
【００２７】
実施例２
２．４５パーセントのケルダール窒素、０．９パーセントのタンパク質、７．７パーセントの硝酸塩を含む表１に示す対照５のバーリー葉柄をワーリング（Ｗａｒｉｎｇ）ブレンダーで３０秒間、低速で細断し、得られたサンプルの８０グラムずつを１．０パーセント（ｗ／ｖ）の酢酸ナトリウム（ｐＨ３．８）の４００ｍｌ溶液中で１８時間、分散させ、攪拌し、表１に示す実施例２とした。液体及び固体分を遠心分離によって分離し、タバコ葉柄を乾燥させた。得られた繊維材料の窒素量は、０．３３パーセントであり、硝酸塩の量は、０．０５パーセントであり、表１の対照５のバーリー葉柄と比較して、ケルダール窒素及び硝酸塩は８６．５パーセント（乾式重量基準）、９９．３パーセント（乾式重量基準）ぞれぞれ減少していた。
【００２８】
実施例３
１．５パーセント（ｗ／ｖ）の水酸化ナトリウム（ｐＨ１２．５）を含む溶液を４００ｍｌ使用した以外は、実施例１と同様な方法及び同じ質の材料を用いてサンプルを得て、表１に示す実施例３とした。得られた繊維材料のケルダール窒素の減少率は５２．９パーセントであった。１２時間の抽出によって６０パーセント超の固体分が繊維の崩壊によって失われた。しかしながら、この抽出された残さから形成された紙状のシートは従来の再生紙を凌ぐ特性を呈した。より具体的には、水酸化ナトリウムで処理されたタバコ材料から形成された紙は、軽く、強かった。従来の再生紙と異なり、その密度と質感は熱気乾燥処理タバコ葉と同等であったが、熱気乾燥処理タバコ葉又は従来の再生紙のいずれよりも強度が著しく優れていた。
【００２９】
実施例４
酢酸ナトリウムの代わりに１．０パーセント（ｗ／ｖ）の水酸化ナトリウム（ｐＨ１２．５）を含む溶液を４００ｍｌ使用した以外は、実施例２と同様な方法及び同じ質の材料を用いてこの実施例を行った。得られた残さのケルダール窒素及び硝酸塩は、表１に示す対照５と比較して、６５パーセント、９９．３パーセントそれぞれ減少した。得られた紙状のシートは、実施例３で形成されたシートと同等の利点を有する。実施例３と同様に過剰に固形分が減少した。
【００３０】
実施例５
０．２５パーセント、０．５パーセント、０．７５パーセント及び１．０パーセント（ｗ／ｖ）の水酸化ナトリウムをそれぞれ含む３リットル溶液中、８８℃の温度で３時間、繊維部分を３５０ｇずつ容器中で抽出した以外は実施例１と同様な方法でサンプルを得て、表１に示すようにそれぞれ５ａ、５ｂ、５ｃ、５ｄとした。得られた紙のケルダール窒素は表１の対照と比較して７４．７パーセント乃至８８．８パーセント減少した。得られた紙状のシートは、実施例３及び４で形成されたシートと同じような利点を有する。
【００３１】
実施例６
抽出時間を４時間にし、０．７５パーセント（ｗ／ｖ）の酢酸ナトリウムと０．２５パーセント（ｗ／ｖ）の水酸化カリウム、０．７５パーセント（ｗ／ｖ）の酢酸ナトリウムと０．２５パーセント（ｗ／ｖ）の水酸化ナトリウム、０．５パーセント（ｗ／ｖ）の酢酸ナトリウムと０．５パーセント水酸化カリウムをそれぞれ含む３リットルの溶液を用いた以外、実施例５と同様にサンプルを調整した。得られた紙の窒素量は、表１に示す対照１の粉砕物と比較して５５．５パーセント乃至６９．３パーセント減少した。得られたシートは実施例３、４及び５で得られた質的利点を示さなかった。
【００３２】
実施例７
バーリー葉柄をダブルディスクシュレッダーで細断し、それを３５０ｇずつ１パーセント（ｗ／ｖ）の酢酸ナトリウム（ｐＨ１１．０）の３リットル溶液、０．２５パーセント及び０．５パーセント（ｗ／ｖ）の水酸化ナトリウムの３リットル溶液中分散させ、表１に示すようにそれぞれ７ａ、７ｂ、７ｃとした。酢酸ナトリウム混合物をオートクレーブ中で１２１℃、２０ｐｓｉ（１．３７９バール）の圧力で３０分間、加熱し、水酸化ナトリウム混合物は８０℃で３０乃至４５分間クッカーケトル中で抽出した。遠心分離の後、繊維材料を精製し、フォーディナー（Ｆｏｕｒｄｉｎｅｒ）型ワイヤー製紙機で紙状のシートに形成した。得られたシートのケルダール窒素は、表１の対照５の細断された葉柄と比較して８３．７パーセント乃至５７．１パーセント減少していた。再度水酸化ナトリウムで処理されたシートは、酢酸ナトリウム工程を経たものより質的利点が向上していた。
【００３３】
実施例１乃至４で得られたタバコ材料から形成された再生タバコ紙は、その窒素含有量が著しく減少していた。水酸化ナトリウムでのタバコ処理では、酢酸ナトリウム又はそれと水酸化ナトリウム又は水酸化カリウムの組み合わせで処理されたものより窒素の減少率が低いが、実施例３、４、５又は７の水酸化ナトリウムで処理されたタバコから形成された紙サンプルは実施例５の水酸化カリウムで処理されたサンプルと同様に実施例１、２又は６の酢酸ナトリウムで処理されたタバコから形成された紙より強度に優れ、より熱気乾燥処理タバコ葉に近い質感と重量を有する。
【００３４】
上記説明及び実施例は本発明をより明確に理解するためのものであり、本発明を限定するものではない。従って、本発明の開示内容を読んだ当業者であれば本発明の範囲を逸脱することなく種々の変形が可能であることは明らかである。
【図面の簡単な説明】
【図１】
本発明の工程を表わす略図。
【図１】
2004502440.tif 000003
【国際公開パンフレット】
2004502440.tif 000004
2004502440.tif 000005
2004502440.tif 000006
2004502440.tif 000007
2004502440.tif 000008
2004502440.tif 000009
2004502440.tif 000010
2004502440.tif 000011
2004502440.tif 000012
2004502440.tif 000013
2004502440.tif 000014
2004502440.tif 000015
2004502440.tif 000016
2004502440.tif 000017
2004502440.tif 000018
2004502440.tif 000019
2004502440.tif 000020
2004502440.tif 000021
2004502440.tif 000022
2004502440.tif 000023
2004502440.tif 000024
【国際公開パンフレット（コレクトバージョン）】
2004502440.tif 000025
【手続補正書】
【提出日】平成14年8月13日(2002.8.13)
【手続補正１】
【補正対象書類名】明細書
【補正対象項目名】特許請求の範囲
【補正方法】変更
【補正の内容】
【特許請求の範囲】
【請求項１】
窒素系化合物の量が少ないタバコ材料の製造方法であって、
（ａ）タバコ材料を供給する工程と、
（ｂ）水性タバコ抽出物とタバコ繊維部分を得るために第１の水性溶媒と前記タバコ材料を接触させる工程と、
（ｃ）前記タバコ繊維部分から前記水性タバコ抽出物を分離する工程と、
（ｄ）酢酸ナトリウムと水酸化ナトリウム及び水酸化カリウムからなる群から選択される１つ以上の化合物とをそれぞれ約０．１０パーセント乃至１０パーセント（ｗ／ｖ）の濃度で含む溶液と前記繊維部分を約５０℃乃至１５０℃の温度で接触させる工程と、
（ｅ）前記繊維部分から前記溶液を分離する工程とからなる方法。
【請求項２】
さらに（ｆ）前記繊維部分と第２の水性溶媒を接触させる工程を含むことを特徴とする請求項１、２５又は３０記載の方法。
【請求項３】
前記タバコ材料が前記第１の水性溶媒と約６０℃乃至８０℃の温度で約０．５乃至１時間、接触することを特徴とする請求項１、２、２５又は３０記載の方法。
【請求項４】
前記繊維部分を前記溶液と約０．２５乃至２４時間、接触させることを特徴とする請求項１、２、２５又は３０記載の方法。
【請求項５】
前記溶液のｐＨが約３．５乃至１４．０であることを特徴とする請求項１、２、３、４、２５又は３０記載の方法。
【請求項６】
前記タバコ繊維部分が前記水性タバコ抽出物から遠心分離によって分離されることを特徴とする請求項１乃至５、２５又は３０いずれか１項記載の方法。
【請求項７】
前記タバコ繊維部分が前記溶液から遠心分離によって分離されることを特徴とする請求項１乃至５、２５又は３０いずれか１項記載の方法。
【請求項８】
約０．７５パーセント乃至１．０パーセント（ｗ／ｖ）の酢酸ナトリウムを含む前記溶液と前記繊維部分を接触させることを特徴とする請求項１乃至７、２５又は３０いずれか１項記載の方法。
【請求項９】
前記タバコ繊維を約０．７５パーセント乃至１．０パーセント（ｗ／ｖ）の酢酸ナトリウムを含む前記溶液と約６０℃乃至約７０℃の温度で約１２乃至２４時間、接触させることを特徴とする請求項８記載の方法。
【請求項１０】
前記溶液のｐＨが３．８乃至５．０であることを特徴とする請求項９記載の方法。
【請求項１１】
前記タバコ繊維部分を約０．５パーセント乃至１．０パーセント（ｗ／ｖ）の水酸化ナトリウムを含む前記溶液と接触させることを特徴とする請求項１乃至１０、２５又は３０いずれか１項記載の方法。
【請求項１２】
前記タバコ繊維部分を約０．５パーセント乃至１．０パーセント（ｗ／ｖ）の水酸化ナトリウムを含む前記溶液と約８５℃乃至９０℃の温度で約３乃至４時間、接触させることを特徴とする請求項１１記載の方法。
【請求項１３】
前記タバコ繊維部分を約０．５パーセント乃至１．０パーセント（ｗ／ｖ）の水酸化カリウムを含む前記溶液と接触させることを特徴とする請求項１乃至１２、２５又は３０いずれか１項記載の方法。
【請求項１４】
前記タバコ繊維部分を約０．５パーセント乃至１．０パーセント（ｗ／ｖ）の水酸化カリウムを含む前記溶液と約８０℃乃至約９０℃の温度で約３乃至４時間接触させることを特徴とする請求項１３記載の方法。
【請求項１５】
前記タバコ材料が、熱気乾燥硬化されたタバコを含むことを特徴とする請求項１乃至１４、２５又は３０いずれか１項記載の方法。
【請求項１６】
前記タバコ材料が、バーリータバコを含むことを特徴とする請求項１乃至１５、２５又は３０いずれか１項記載の方法。
【請求項１７】
約０．７５パーセント乃至１．０パーセント（ｗ／ｖ）の酢酸ナトリウムを含む前記溶液と前記繊維部分を接触させることを特徴とする請求項１６記載の方法。
【請求項１８】
前記タバコ繊維を約０．７５パーセント乃至１．０パーセント（ｗ／ｖ）の酢酸ナトリウムを含む前記溶液と約５０℃乃至約９０℃の温度で約０．５乃至０．７５時間、接触させることを特徴とする請求項１７記載の方法。
【請求項１９】
前記溶液のｐＨが３．５乃至１１．０であることを特徴とする請求項１８記載の方法。
【請求項２０】
約０．２５パーセント乃至０．７５パーセント（ｗ／ｖ）の水酸化ナトリウムを含む前記溶液と前記繊維部分を接触させることを特徴とする請求項１６記載の方法。
【請求項２１】
約０．２５パーセント乃至０．７５パーセント（ｗ／ｖ）の水酸化ナトリウムを含む前記溶液と前記繊維部分を約８５℃乃至９０℃の温度で約０．５乃至３．０時間、接触させることを特徴とする請求項２０記載の方法。
【請求項２２】
約０．２５パーセント乃至０．７５パーセント（ｗ／ｖ）の水酸化カリウムを含む前記溶液と前記繊維部分を接触させることを特徴とする請求項１６記載の方法。
【請求項２３】
約０．２５パーセント乃至０．７５パーセント（ｗ／ｖ）の水酸化カリウムを含む前記溶液と前記繊維部分を約８５℃乃至９０℃の温度で約０．５乃至３．０時間、接触させることを特徴とする請求項２２記載の方法。
【請求項２４】
前記溶液が水酸化ナトリウム又は水酸化カリウムのいずれかを含むことを特徴とする請求項１乃至２３、２５又は３０いずれか１項記載の方法。
【請求項２５】
窒素系化合物の量が少ないタバコ材料の製造方法であって、
（ａ）タバコ材料を供給する工程と、
（ｂ）水性タバコ抽出物とタバコ繊維部分を得るために第１の水性溶媒と前記タバコ材料を接触させる工程と、
（ｃ）前記タバコ繊維部分から前記水性タバコ抽出物を分離する工程と、
（ｄ）酢酸ナトリウム、水酸化ナトリウム、水酸化カリウムからなる群から選択される２つ以上の化合物を約０．１０パーセント乃至１０パーセント（ｗ／ｖ）の濃度で含む溶液と前記繊維部分を約５０℃乃至１５０℃の温度で接触させる工程と、
（ｅ）前記繊維部分から前記溶液を分離する工程とからなる方法。
【請求項２６】
前記タバコを０．５０乃至０．７５パーセントの酢酸ナトリウムと０．２５乃至０．５０パーセントの水酸化カリウムからなる前記溶液と接触させることを特徴とする請求項１乃至２５いずれか１項に記載の方法。
【請求項２７】
前記タバコを０．７５パーセントの酢酸ナトリウムと０．２５パーセントの水酸化カリウムからなる前記溶液と接触させることを特徴とする請求項１乃至２５いずれか１項に記載の方法
【請求項２８】
前記溶液との接触が約８８℃で約４時間行われることを特徴とする請求項２６又は２７記載の方法。
【請求項２９】
実施例６を参照して説明された窒素系化合物の量の少ないタバコ材料を製する方法。
【請求項３０】
窒素系化合物の量が少ないタバコ材料の製造方法であって、
（ａ）タバコ材料を供給する工程と、
（ｂ）水性タバコ抽出物とタバコ繊維部分を得るために第１の水性溶媒と前記タバコ材料を接触させる工程と、
（ｃ）前記タバコ繊維部分から前記水性タバコ抽出物を分離する工程と、
（ｄ）酢酸ナトリウムと水酸化ナトリウム及び水酸化カリウムからなる群から選択される１つ以上の化合物を約０．１０パーセント乃至１０パーセント（ｗ／ｖ）の濃度で含む溶液と前記繊維部分を約５０℃乃至１５０℃の温度で接触させる工程と、
（ｅ）前記繊維部分から前記溶液を分離する工程とからなる方法。
【請求項３１】
先行請求項いずれか１項記載の方法で処理されたタバコ材料を含む再生タバコシート。
【請求項３２】
図１を参照して説明される方法で実質的に処理されたタバコ材料を含む再生タバコシート。
【国際調査報告】
2004502440.tif 000026
2004502440.tif 000027